ЗАЩИТНЫЙ ЭЛЕМЕНТ И ОСНАЩЕННЫЙ ИМ НОСИТЕЛЬ ДАННЫХ
PROTECTIVE ELEMENT AND DATA MEDIUM EQUIPPED WITH IT

Изобретение относится к защитному элементу, к способу его изготовления и к оснащенному защитным элементом носителю данных, например ценному документу, такому как, например, банкнота.
Носители данных, такие как, например, ценные или удостоверяющие личность документы, или другие ценные предметы, такие как, например, изделие с маркировкой зарегистрированного знака, для их защиты зачастую снабжают защитными элементами, которые обеспечивают проверку подлинности носителей данных, и которые служат в то же время в качестве защиты от недозволенного воспроизводства.
В этой связи известны (рассматриваемые на просвет) защитные элементы с расположенными в несколько слоев тонкослойными элементами, которые при рассмотрении в отраженном свете, то есть при отражении, появляются в первом цвете, а при рассмотрении в проходящем свете, то есть при пропускании, появляются во втором цвете. В WO 2011/082761 А1 описан тонкослойный элемент с многослойной структурой, который представляется золотистым при рассмотрении в отраженном свете, а при рассмотрении в проходящем свете -синим. Многослойная структура основана на двух полупрозрачных зеркальных слоях и расположенном между двумя зеркальными слоями диэлектрическом разделительном слое.
Исходя из этого, в основе изобретения лежит цель предоставления улучшенного защитного элемента ранее указанной разновидности с высокой защищенностью от подделок и с привлекательным визуальным внешним видом, а также способа его изготовления. Предпочтительная цель может быть определена как обеспечение более широкого, чем до сих пор, цветового спектра в отношении цветов при рассмотрении в отраженном и в проходящем свете.
Эта цель достигнута посредством заданной в независимых пунктах формулы изобретения комбинации признаков. Варианты осуществления изобретения являются предметом зависимых пунктов формулы изобретения.
Сущность изобретения
1. (Первый аспект изобретения) Полупрозрачный защитный элемент для защиты ценных документов, который при рассмотрении в отраженном свете и в проходящем свете имеет различные цвета, и который включает в себя прозрачную несущую подложку и два получаемых полиграфическим способом посредством цветных металлических пигментов, окрашенных в первый цвет металлических слоя с расположенным между ними, появляющимся во втором цвете красочным слоем. Толщина красочного слоя, предпочтительно, составляет от 1 до 2 мкм.
Металлические пигменты являются известными, прежде всего, из WO 2005/051675 А2 металлическими пигментами. Такие металлические пигменты основаны на металле, который, предпочтительно, выбран из группы в составе алюминия, нержавеющей стали, нихрома, золота, серебра, платины и меди, металл, прежде всего, представлен алюминием, причем средний диаметр частиц, предпочтительно, располагается в диапазоне от 8 до 15 нм, более предпочтительно, в диапазоне от 9 до 10 нм при измерении с помощью лазерного дифракционного анализатора размеров частиц Coulter LS130, такая печатная краска делает возможным, например, предоставление «серебристого» зеркального слоя, причем в случае примешивания, например, желтого цвета становится возможным получение золотистого зеркального слоя.
2. (Предпочтительный вариант осуществления) Полупрозрачный защитный элемент согласно абзацу 1, который включает в себя прозрачную несущую подложку с передней стороной и обратной стороной, причем передняя сторона имеет получаемый полиграфическим способом посредством цветных металлических пигментов, окрашенный в первый цвет металлический слой «V-а», а обратная сторона последовательно имеет появляющийся во втором цвете красочный слой «R-а» и получаемый полиграфическим способом посредством цветных металлических пигментов, окрашенный в первый цвет металлический слой «R-b».
3. (Предпочтительный вариант осуществления) Полупрозрачный защитный элемент согласно абзацу 2, причем прозрачная несущая подложка на передней стороне и/или на обратной стороне снабжена тисненым лаковым слоем, который имеет, прежде всего, рельефную структуру, которая образует дифракционную структуру, и/или рельефную структуру, которая образует микрозеркальную композицию.
4. (Предпочтительный вариант осуществления) Полупрозрачный защитный элемент согласно абзацу 2 или 3, причем как получаемый полиграфическим способом посредством цветных металлических пигментов, окрашенный в первый цвет металлический слой «V-а», так и получаемый полиграфическим способом посредством цветных металлических пигментов, окрашенный в первый цвет металлический слой «R-b» являются соответственно окрашенными в желтый цвет металлическими слоями, а появляющийся во втором цвете красочный слой «R-а» является синим красочным слоем.
5. (Второй аспект изобретения) Полупрозрачный защитный элемент для защиты ценных документов, который при рассмотрении в отраженном свете и в проходящем свете имеет различные цвета, и который включает в себя прозрачную несущую подложку с двумя полупрозрачными металлическими слоями с расположенным между ними, появляющимся в первом цвете красочным слоем. Толщина красочного слоя, предпочтительно, составляет от 1 до 2 мкм.
6. (Предпочтительный вариант осуществления) Полупрозрачный защитный элемент согласно абзацу 5, который включает в себя прозрачную несущую подложку с передней стороной и обратной стороной, причем передняя сторона последовательно имеет полупрозрачный металлический слой «V-А» и появляющийся в первом цвете красочный слой «V-В», а обратная сторона последовательно имеет появляющийся во втором цвете красочный слой «R-А», полупрозрачный металлический слой «R-В» и появляющийся в первом цвете красочный слой «R-С». Толщина красочных слоев, предпочтительно, составляет соответственно от 1 до 2 мкм.
7. (Предпочтительный вариант осуществления) Полупрозрачный защитный элемент согласно абзацу 6, причем прозрачная несущая подложка на передней стороне и/или на обратной стороне снабжена тисненым лаковым слоем, который имеет, прежде всего, рельефную структуру, которая образует дифракционную структуру, и/или рельефную структуру, которая образует микрозеркальную композицию.
8. (Предпочтительный вариант осуществления) Полупрозрачный защитный элемент согласно абзацу 6 или 7, причем полупрозрачный металлический слой «V-А» и полупрозрачный металлический слой «R-B» образованы независимо друг от друга из металла, и причем металл выбран соответственно из группы в составе Al, Ag, Ni, Cr, Cu, Au, а также сплава одного или нескольких из вышеуказанных элементов.
9. (Предпочтительный вариант осуществления) Полупрозрачный защитный элемент согласно одному из абзацев 6-8, причем появляющийся в первом цвете красочный слой «V-В» и появляющийся в первом цвете красочный слой «R-С» являются соответственно желтым красочным слоем, а появляющийся во втором цвете красочный слой «R-А» является синим красочным слоем.
10. (Предпочтительный вариант осуществления) Защитный элемент согласно одному из абзацев 1-9, причем защитный элемент является (бесконечной) лентой, (бесконечной) нитью или вставкой или же ярлыком.
11. (Третий аспект изобретения) Носитель данных с защитным элементом согласно одному из абзацев 1-10.
12. (Предпочтительный вариант осуществления) Носитель данных согласно абзацу 11, причем носитель данных является ценным документом, таким как, например, банкнота, прежде всего бумажная банкнота, полимерная банкнота или пленочно-композитная банкнота, или удостоверение личности.
13. (Предпочтительный вариант осуществления) Носитель данных согласно абзацу 11 или 12, причем защитный элемент расположен поверх образованного в подложке носителя данных оконного участка.
Подробное описание изобретения
Под упоминаемым в данном описании ценном документом может подразумеваться банкнота, прежде всего бумажная банкнота, полимерная банкнота или пленочно-композитная банкнота, акция, облигация, свидетельство, бона, чек, высококачественный входной билет, но также и удостоверение личности, такое как, например, кредитная карта, банковская карта, платежная карта, входной билет, персональная идентификационная карта или страница персонализации паспорта.
Согласно настоящему изобретению рассмотрение в отраженном свете является односторонним освещением защитного элемента и рассмотрением защитного элемента с той же стороны. Таким образом, рассмотрение в отраженном свете реализовано, например, в том случае, когда переднюю сторону защитного элемента подвергают как освещению, так и рассмотрению.
Согласно настоящему изобретению рассмотрение в проходящем свете является односторонним освещением защитного элемента и рассмотрением защитного элемента с другой стороны, прежде всего с противоположной стороны. Таким образом, рассмотрение в проходящем свете реализовано, например, в том случае, когда освещают обратную сторону защитного элемента, а рассматривают переднюю сторону защитного элемента. Таким образом, свет проходит через защитный элемент.
Согласно изобретению защитный элемент может быть представлен, например, вставкой или же ярлыком, (бесконечной) лентой или (бесконечной) нитью.
Прозрачная несущая подложка защитного элемента может быть, прежде всего, представлена пластиковой пленкой, например пленкой из полиэтилентерефталата (ПЭТ) и тому подобного.
Оснащаемая согласно изобретению защитным элементом подложка носителя данных является, прежде всего бумажной подложкой или бумагоподобной подложкой, полимерной подложкой, композитной бумажной/полимерной/бумажной подложкой или композитной полимерной/бумажной/полимерной подложкой. Снабженный оконным участком ценный документ или защищенная бумага могут быть произведены в случае бумажной подложки, бумажной/полимерной/бумажной подложки или полимерной/бумажной/полимерной подложки, например, посредством сквозной выемки в пределах бумажного слоя (слоев). Альтернативно, в заданной области бумажный слой может быть сделан прозрачным посредством подходящей жидкости, например с помощью водного раствора серной кислоты. В случае основанного на прозрачной полимерной подложке ценного документа оконный участок, например, может быть произведен посредством совпадающих при наложении выемок в размещенных на передней и обратной сторонах полимерной подложки полупрозрачных печатных слоях.
Согласно изобретению полупрозрачный защитный элемент, который при рассмотрении в отраженном свете и в проходящем свете имеет различные цвета, может иметь следующую слоевую структуру согласно первому варианту осуществления:
A) получаемый полиграфическим способом посредством цветных металлических пигментов, окрашенный в первый цвет металлический слой (слой «V-а», причем буква «V» обозначает переднюю сторону несущей подложки),
Б) прозрачная несущая подложка,
B) появляющийся во втором цвете красочный слой (слой «R-а», причем буква «R» обозначает обратную сторону несущей подложки),
Г) получаемый полиграфическим способом посредством цветных металлических пигментов, окрашенный в первый цвет металлический слой (слой «R-b»).
Вышеуказанные цвета, то есть первый цвет и второй цвет, могут быть представлены, прежде всего, дополнительными цветами (например, первый цвет - это желтый цвет, а второй цвет - это синий цвет).
Применяемые в слоях А и Г вышеупомянутой слоевой структуры металлические пигменты представлены, прежде всего, известными из WO 2005/051675 А2 металлическими пигментами. Такие металлические пигменты основаны на металле, который, предпочтительно, выбран из группы в составе алюминия, нержавеющей стали, нихрома, золота, серебра, платины и меди, металл, прежде всего, представлен алюминием, причем средний диаметр частиц, предпочтительно, располагается в диапазоне от 8 до 15 нм, более предпочтительно, в диапазоне от 9 до 10 нм при измерении с помощью лазерного дифракционного анализатора размеров частиц Coulter LS130, такая печатная краска делает возможным, например, предоставление «серебристого» зеркального слоя.
Прозрачная несущая подложка может быть снабжена на передней стороне и/или обратной стороне, например, между слоями А и Б и/или между слоями Б и В тисненым лаковым слоем, который имеет, прежде всего, рельефную структуру, которая образует дифракционную структуру, и/или рельефную структуру, которая образует микрозеркальную композицию.
Согласно изобретению полупрозрачный защитный элемент, который имеет различные цвета при рассмотрении в отраженном свете и в проходящем свете, может иметь следующую слоевую структуру согласно второму варианту осуществления:
А) появляющийся в первом цвете красочный слой (слой «V-B»),
Б) полупрозрачный металлический слой (слой «V-А»),
В) прозрачная несущая подложка,
Г) появляющийся во втором цвете красочный слой (слой «R-A»),
Д) полупрозрачный металлический слой (слой «R-В»), и
Е) появляющийся в первом цвете красочный слой (слой «R-C»).
Вышеуказанные цвета, то есть первый цвет и второй цвет, могут быть представлены, прежде всего, дополнительными цветами (например, первый цвет - это желтый цвет, а второй цвет - это синий цвет).
Предпочтительно, оба полупрозрачных металлических слоя Б и Д образованы независимо друг от друга из металла, причем металл может быть выбран соответственно из группы в составе Al, Ag, Ni, Сr, Cu, Au, а также сплава одного или нескольких из вышеуказанных элементов. Толщина слоя полупрозрачного металлического слоя, предпочтительно, располагается в диапазоне от 5 нм до 15 нм. Особо предпочтительно, каждый из слоев Б и Д соответственно является Аl-слоем.
Прозрачная несущая подложка может быть снабжена на передней стороне и/или на обратной стороне, например между слоями А и Б и/или между слоями Б и В тисненым лаковым слоем, который имеет, прежде всего, рельефную структуру, которая образует дифракционную структуру, и/или рельефную структуру, которая образует микрозеркальную композицию.
Согласно изобретению полупрозрачный защитный элемент, который имеет различные цвета при рассмотрении в отраженном свете и в проходящем свете, может иметь следующую слоевую структуру согласно третьему варианту осуществления:
A) полупрозрачный металлический слой (слой «V-A»),
Б) прозрачная несущая подложка,
B) появляющийся в первом цвете красочный слой (слой «R-A»).
Г) полупрозрачный металлический слой (слой «R-B»).
Предпочтительно, оба полупрозрачных металлических слоя А и Г образованы независимо друг от друга из металла, причем металл может быть выбран соответственно из группы в составе Al, Ag, Ni, Cr, Cu, Au, а также сплава одного или нескольких из вышеуказанных элементов. Толщина слоя полупрозрачного металлического слоя, предпочтительно, располагается в диапазоне от 5 нм до 15 нм. Особо предпочтительно, каждый из слоев А и Г соответственно является Cu-слоем.
Прозрачная несущая подложка может быть снабжена на передней стороне и/или на обратной стороне, например между слоями А и Б и/или между слоями Б и В тисненым лаковым слоем, который имеет, прежде всего, рельефную структуру, которая образует дифракционную структуру, и/или рельефную структуру, которая образует микрозеркальную композицию.
Согласно изобретению полупрозрачный защитный элемент, который имеет различные цвета при рассмотрении в отраженном свете и в проходящем свете, может иметь следующую слоевую структуру согласно четвертому варианту осуществления:
A) полупрозрачный металлический слой (слой «V-A»),
Б) прозрачная несущая подложка,
B) получаемый полиграфическим способом диэлектрический слой, который основан, прежде всего, на нитроцеллюлозе (слой «R-А»), и
Г) полупрозрачный металлический слой (слой «R-B»).
Предпочтительно, оба полупрозрачных металлических слоя А и Г образованы независимо друг от друга из металла, причем металл может быть выбран соответственно из группы в составе Al, Ag, Ni, Cr, Cu, Au, а также сплава одного или нескольких из вышеуказанных элементов. Толщина слоя полупрозрачного металлического слоя, предпочтительно, располагается в диапазоне от 5 нм до 15 нм. Особо предпочтительно, каждый из слоев А и Г соответственно является Al-слоем.
Прозрачная несущая подложка может быть снабжена на передней стороне и/или на обратной стороне, например между слоями А и Б и/или между слоями Б и В тисненым лаковым слоем, который имеет, прежде всего, рельефную структуру, которая образует дифракционную структуру, и/или рельефную структуру, которая образует микрозеркальную композицию.
Другие варианты осуществления, а также преимущества изобретения разъяснены в последующем посредством чертежей, при представлении которых для повышения наглядности в отображении не соблюдается соответствие масштабу и пропорциям.
Показано на:
Фиг. 1 - защитный элемент согласно изобретению,
Фиг. 2 - другой защитный элемент согласно изобретению,
Фиг. 3 - еще один другой защитный элемент согласно изобретению.
Вариант осуществления 1
Фиг. 1 показывает ценный документ, а именно банкноту, с оконным участком и с размещенным на оконном участке на подложке ценного документа защитный элемент согласно изобретению. Оконный участок ценного документа образован посредством, например, произведенной посредством высечки выемки 2 в бумажном слое 1. Защитный элемент имеет следующие слои:
A) полученный полиграфическим способом посредством металлических пигментов желтого цвета, окрашенный в желтый цвет металлический слой 3,
Б) прозрачная несущая подложка 4,
B) синий цветной лак 5,
Г) полученный полиграфическим способом посредством металлических пигментов желтого цвета, окрашенный в желтый цвет металлический слой 6.
Защитный элемент может иметь на поверхности слоя 6 (не показан на фиг. 1) клеевой слой, например термоплавкое покрытие для склеивания защитного элемента с бумажным слоем 1 ценного документа.
Фигурная стрелка 7 показывает направление рассмотрения передней стороны защитного элемента. Наблюдатель воспринимает защитный элемент в золотистом цвете при рассмотрении передней стороны защитного элемента в отраженном свете.
Фигурная стрелка 8 показывает направление рассмотрения обратной стороны защитного элемента. Наблюдатель воспринимает защитный элемент в золотистом цвете при рассмотрении обратной стороны защитного элемента в отраженном свете.
Защитный элемент появляется в синем цвете при рассмотрении в проходящем свете, как с передней стороны, так и с обратной стороны.
Вариант осуществления 2
Фиг. 2 показывает защитный элемент согласно изобретению согласно другому варианту осуществления. Защитный элемент имеет следующие слои:
А) полученный полиграфическим способом посредством металлических пигментов желтого цвета, окрашенный в желтый цвет металлический слой 9,
Б) тисненый лаковый слой 10, например УФ лак, который содержит, прежде всего, рельефную структуру, которая образует дифракционную структуру, и/или рельефную структуру, которая образует микрозеркальную композицию,
В) прозрачная несущая подложка 11,
Г) синий цветной лак 12,
Д) полученный полиграфическим способом посредством металлических пигментов желтого цвета, окрашенный в желтый цвет металлический слой 13.
Защитный элемент появляется в синем цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете. Кроме того, наблюдатель при рассмотрении металлического слоя 9 в отраженном свете воспринимает голограмму и/или микрозеркальную композицию.
Вариант осуществления 3
Фиг. 3 показывает защитный элемент согласно изобретению согласно другому варианту осуществления. Защитный элемент имеет следующие слои:
A) желтый цветной лак 14,
Б) полупрозрачный Al-слой 15,
B) прозрачная несущая подложка 16,
Г) синий цветной лак 17,
Д) полупрозрачный Аl-слой 18, и
Е) желтый цветной лак 19.
Защитный элемент появляется в синем цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете.
Вариант осуществления 4
Другой защитный элемент согласно изобретению имеет следующие слои:
A) желтый цветной лак,
Б) полупрозрачный Al-слой,
B) прозрачная несущая подложка,
Г) красный цветной лак,
Д) полупрозрачный Al-слой, и
Е) желтый цветной лак.
Защитный элемент появляется в красноватом цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете.
Вариант осуществления 5
Другой защитный элемент согласно изобретению имеет следующие слои:
- прозрачная несущая подложка,
- Cu-слой,
- цветной лак зеленого цвета,
- Cu-слой.
Защитный элемент появляется в зеленом цвете при рассмотрении в проходящем свете, как с передней стороны, так и с обратной стороны.
Наблюдатель воспринимает защитный элемент в металлически-медном цвете как при рассмотрении передней стороны в отраженном свете, так и при рассмотрении обратной стороны в отраженном свете.
Вариант осуществления 6
Другой защитный элемент согласно изобретению имеет следующие слои:
- полученный полиграфическим способом посредством металлических пигментов желтого цвета, окрашенный в желтый цвет металлический слой,
- прозрачная несущая подложка,
- зеленый цветной лак,
- полученный полиграфическим способом посредством металлических пигментов желтого цвета, окрашенный в желтый цвет металлический слой.
Защитный элемент появляется в зеленом цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете.
Вариант осуществления 7
Другой защитный элемент согласно изобретению имеет следующие слои:
- полученный полиграфическим способом посредством металлических пигментов желтого цвета, окрашенный в желтый цвет металлический слой,
- прозрачная несущая подложка,
- красный цветной лак,
- полученный полиграфическим способом посредством металлических пигментов желтого цвета, окрашенный в желтый цвет металлический слой.
Защитный элемент появляется в красном цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете.
Вариант осуществления 8
Другой защитный элемент согласно изобретению имеет следующие слои:
- прозрачная несущая подложка,
- тисненый лаковый слой, например УФ лак, который содержит, прежде всего, рельефную структуру, которая образует дифракционную структуру, и/или рельефную структуру, которая образует микрозеркальную композицию,
- полученный полиграфическим способом посредством металлических пигментов желтого цвета, окрашенный в желтый цвет металлический слой,
- синий цветной лак,
- полученный полиграфическим способом посредством металлических пигментов желтого цвета, окрашенный в желтый цвет металлический слой.
Защитный элемент появляется в синем цвете при рассмотрении в проходящем свете, как с передней стороны, так и с обратной стороны.
Наблюдатель воспринимает защитный элемент в золотистом цвете как при рассмотрении передней стороны в отраженном свете, так и при рассмотрении обратной стороны в отраженном свете. Кроме того, наблюдатель при рассмотрении металлического слоя в отраженном свете воспринимает голограмму и/или микрозеркальную композицию.
Вариант осуществления 9
Другой защитный элемент согласно изобретению имеет следующие слои:
- полученный полиграфическим способом посредством металлических пигментов желтого цвета, окрашенный в желтый цвет металлический слой,
- прозрачная несущая подложка,
- зеленый цветной лак, который нанесен печатным способом в форме линейного рисунка,
- полученный полиграфическим способом посредством металлических пигментов желтого цвета, окрашенный в желтый цвет металлический слой.
Защитный элемент появляется при рассмотрении в проходящем свете, как с передней стороны, так и с обратной стороны в форме линейного декоративного изображения зеленого цвета.
Наблюдатель воспринимает защитный элемент в золотистом цвете как при рассмотрении передней стороны в отраженном свете, так и при рассмотрении обратной стороны в отраженном свете.